(57)【特許請求の範囲】
【請求項１】
アラミド心線の未処理糸を、ゴム変性エポキシ樹脂およびゴム未変性エポキシ樹脂を含む第１の処理剤で処理する第１の処理工程を少なくとも含む、アラミド心線の製造方法であって、前記ゴム未変性エポキシ樹脂が、ビス（ヒドロキシフェニル）メタン類をビスフェノール類とするビスフェノール型エポキシ樹脂を含む、製造方法。
【請求項２】
ゴム変性エポキシ樹脂が、ニトリルゴム変性エポキシ樹脂を含む請求項１記載の製造方法。
【請求項３】
ビス（ヒドロキシフェニル）メタン類をビスフェノール類とするビスフェノール型エポキシ樹脂が、ビスフェノールＦ型エポキシ樹脂を含む請求項１又は２記載の製造方法。
【請求項４】
ゴム未変性エポキシ樹脂が、ビス（ヒドロキシフェニル）メタン類をビスフェノール類とするビスフェノール型エポキシ樹脂と他のビスフェノール型エポキシ樹脂とを含む請求項１〜３のいずれかに記載の製造方法。
【請求項５】
ゴム変性エポキシ樹脂がニトリルゴム変性ビスフェノール型エポキシ樹脂を含み、ゴム未変性エポキシ樹脂が、ビスフェノールＦ型エポキシ樹脂と、ビスフェノールＡ型エポキシ樹脂とを含む請求項１〜４のいずれかに記載の製造方法。
【請求項６】
ビス（ヒドロキシフェニル）メタン類をビスフェノール類とするビスフェノール型エポキシ樹脂と他のビスフェノール型エポキシ樹脂との割合が、前者／後者（質量比）＝９５／５〜１０／９０である請求項４又は５記載の製造方法。
【請求項７】
ゴム変性エポキシ樹脂とゴム未変性エポキシ樹脂との割合が、前者／後者（質量比）＝５０／５０〜１／９９である請求項１〜６のいずれかに記載の製造方法。
【請求項８】
第１の処理剤で処理したアラミド心線の第１の処理糸を、さらに、レゾルシンとホルマリンとラテックスとを含む第２の処理剤で処理する第２の処理工程を含む請求項１〜７のいずれかに記載の製造方法。
【請求項９】
第２の処理工程で処理したアラミド心線の第２の処理糸を、さらに、ゴムを含む第３の処理剤で処理する第３の処理工程を含む請求項８記載の製造方法。
【請求項１０】
アラミド心線の未処理糸が撚糸である請求項１〜９のいずれかに記載の製造方法。
【請求項１１】
伝動ベルトに使用されるアラミド心線の未処理糸を処理するための処理剤であって、ゴム変性エポキシ樹脂およびビス（ヒドロキシフェニル）メタン類をビスフェノール類とするビスフェノール型エポキシ樹脂を含む処理剤。
【発明の詳細な説明】
【技術分野】
【０００１】
本発明は、伝動ベルトに用いられる心線及びその製造方法とその処理剤並びに前記心線を含む伝動ベルトに関する。
【背景技術】
【０００２】
伝動ベルトには、種々の形態があるが、心線を埋設する加硫ゴム層を備えたものが一般的である。このような心線としては、ガラス心線、ポリエステル心線、アラミド心線などが汎用されており、中でも、アラミド心線は、強力と弾性とを両立させるという点で好適である。
【０００３】
しかし、このようなアラミド心線でも、ポリエステル心線などに比べると剛直であり、加硫ゴム層から心線のホツレが生じやすい。このようなホツレは、ベルトのカット面で生じる他、ベルトの走行に伴って心線や心線を構成する単糸が突出することにより生じる。そこで、このような心線のホツレを防止する方法が提案されている。
【０００４】
特許第３７５９８５７号公報（特許文献１）には、水素化ニトリルゴム配合物と伝動ベルト用心線の接着処理方法において、撚糸コード（例えば、ポリパラフェニレンベンゾビスオキサゾール繊維やアラミド繊維のフィラメント群を撚り合わせた撚糸コード）からなる伝動ベルト用心線を、分子内に２個以上のエポキシ基を持つエポキシ樹脂をニトリルゴムで変性したニトリルゴム変性エポキシ樹脂とアルキルフェノール・ホルムアルデヒド樹脂を含む前処理液で処理し、続いてニトリルゴムラテックスもしくは水素化ニトリルゴムラテックスからなるＲＦＬ液で処理し、そしてニトリルゴム配合物もしくは水素化ニトリルゴム配合物を溶剤に溶かしたゴム糊でオーバーコート処理した伝動ベルト用心線の接着処理方法が開示されている。
【０００５】
しかし、この文献の方法では、アルキルフェノール・ホルムアルデヒド樹脂で前処理することにより、心線の被膜が硬くなるためか、耐屈曲疲労性を十分に改善できない場合がある。
【０００６】
一方、この文献では、加硫ゴムからの心線のホツレを想定しているが、心線のホツレは、加硫前（成形前）においても問題となる場合がある。
【０００７】
例えば、ラップドＶベルトは、心線を埋設した未加硫ゴム層（ベルトスリーブ）を所定の幅にカット（輪切り）する工程（カット工程）、カットしたベルトの下方両端部のエッジを切断する工程（スカイブ工程）、スカイブ工程後のベルトの全周囲に帆布を巻き付ける工程（カバーリング工程）、カバーリング工程を経たベルトを加熱・加圧する加硫工程を経て得られる。
【０００８】
このような一連の工程を経る場合、加硫前にカットするため、未加硫状態のゴム層からの心線のホツレを防止又は抑制する必要がある。このような加硫前のホツレは、ベルト成形における作業性を低下させ、スカイブ工程においてさらに大きなホツレともなりうる。そのため、場合によっては、ホツレ部分をカットする別工程が必要となることもあり、より一層ベルトの成形を煩雑にする虞がある。また、このような心線のホツレが、帆布とゴム層（ベルト本体）との接着性を低下させる要因にもなる。
【先行技術文献】
【特許文献】
【０００９】
【特許文献１】特許第３７５９８５７号公報（特許請求の範囲、段落［００２０］、実施例）
【発明の概要】
【発明が解決しようとする課題】
【００１０】
本発明の目的は、心線をアラミド繊維で構成しても、耐ホツレ性と耐屈曲疲労性とを効率よく両立できるアラミド心線、その製造方法、および前記アラミド心線を用いた伝動ベルトを提供することにある。
【００１１】
本発明の他の目的は、心線を埋設するゴムに対する密着性に優れるアラミド心線、その製造方法、および前記アラミド心線を用いた伝動ベルトを提供することにある。
【００１２】
本発明のさらに他の目的は、心線を埋設するゴム層が未加硫状態であっても、心線のホツレを効率よく抑制又は防止できるアラミド心線、その製造方法、および前記アラミド心線を用いた伝動ベルトを提供することにある。
【００１３】
本発明の別の目的は、上記のようなアラミド心線を得るのに有用な処理剤を提供することにある。
【００１４】
本発明のさらに別の目的は、アラミド心線が撚糸であっても、上記のような心線が得られる処理剤を提供することにある。
【課題を解決するための手段】
【００１５】
本発明者らは、前記課題を達成するため鋭意検討した結果、心線の未処理糸を、ゴム変性エポキシ樹脂およびゴム未変性エポキシ樹脂（ゴム非含有エポキシ樹脂、ゴムで変性されていないエポキシ樹脂）を含む処理剤で少なくとも処理することにより、心線をアラミド繊維で構成しても、耐屈曲疲労性（さらには、ゴムに対する密着性又は接着性）を損なうことなく、ホツレ（カット面におけるホツレ）を高いレベルで抑制又は防止できることを見出し、本発明を完成した。
【００１６】
すなわち、本発明の方法は、アラミド心線の未処理糸を、ゴム変性エポキシ樹脂およびゴム未変性エポキシ樹脂（ゴム非含有エポキシ樹脂、例えば、ゴムで変性されていないエポキシ樹脂）を含む第１の処理剤で処理（被覆処理、浸漬処理、含浸処理）する第１の処理工程を少なくとも含む、アラミド心線の製造方法である。
【００１７】
第１の処理剤において、ゴム変性エポキシ樹脂は、例えば、ニトリルゴム（ＮＢＲ）変性エポキシ樹脂を含んでいてもよい。
【００１８】
また、ゴム未変性エポキシ樹脂は、ゴムで変性されていない芳香族エポキシ樹脂（特にビスフェノール型エポキシ樹脂）を含んでいてもよい。特に、ゴム未変性エポキシ樹脂は、ビス（ヒドロキシフェニル）メタン類をビスフェノール類とするビスフェノール型エポキシ樹脂（特に、ビスフェノールＦ型エポキシ樹脂）を単独で含んでいてもよく、ビス（ヒドロキシフェニル）メタン類をビスフェノール類とするビスフェノール型エポキシ樹脂（特に、ビスフェノールＦ型エポキシ樹脂）と他のビスフェノール型エポキシ樹脂［ビス（ヒドロキシフェニル）メタン類をビスフェノール類とするビスフェノール型エポキシ樹脂以外のビスフェノール型エポキシ樹脂］とを含んでいてもよい。
【００１９】
代表的には、ゴム変性エポキシ樹脂がニトリルゴム変性ビスフェノール型エポキシ樹脂を含み、ゴム未変性エポキシ樹脂が、ビス（ヒドロキシフェニル）メタン類をビスフェノール類とするビスフェノール型エポキシ樹脂（特に、ビスフェノールＦ型エポキシ樹脂）と、他のビスフェノール型エポキシ樹脂としてのビスフェノールＡ型エポキシ樹脂とを含んでいてもよい。
【００２０】
このようなビス（ヒドロキシフェニル）メタン類をビスフェノール類とするビスフェノール型エポキシ樹脂（特に、ビスフェノールＦ型エポキシ樹脂）と他のビスフェノール型エポキシ樹脂とで構成されている第１の処理剤において、ビス（ヒドロキシフェニル）メタン類をビスフェノール類とするビスフェノール型エポキシ樹脂（特に、ビスフェノールＦ型エポキシ樹脂）と他のビスフェノール型エポキシ樹脂との割合は、前者／後者（質量比）＝９５／５〜１０／９０程度であってもよい。
【００２１】
第１の処理剤において、ゴム変性エポキシ樹脂とゴム未変性エポキシ樹脂との割合は、例えば、前者／後者（質量比）＝５０／５０〜１／９９程度であってもよい。
【００２２】
本発明の方法は、第１の処理剤で処理したアラミド心線の第１の処理糸を、さらに、レゾルシンとホルマリンとラテックスとを含む第２の処理剤で処理する第２の処理工程を含んでいてもよい。このような第２の処理剤において、ラテックスを構成するゴムは、心線を埋設するゴムと同じ又は同系統のゴムで構成されていてもよい。
【００２３】
本発明の方法は、第２の処理工程で処理したアラミド心線の第２の処理糸を、さらに、ゴムを含む第３の処理剤で処理する第３の処理工程を含んでいてもよい。
【００２４】
本発明の方法において、前記アラミド心線の未処理糸は撚糸であってもよい。
【００２５】
本発明には、前記方法で得られるアラミド心線を含む。また、本発明には、ベルトの長手方向に沿って、前記アラミド心線を埋設するゴム層を備えた伝動ベルトも含む。このような伝動ベルトは、例えば、接着ゴム層と、この接着ゴム層の一方の面に圧縮ゴム層とを有し、接着ゴム層がアラミド心線を埋設する伝動ベルトであってもよい。
【００２６】
特に、本発明の伝動ベルトは、ラップドＶベルト、ローエッジＶベルト、又はローエッジコグドＶベルトであってもよい。これらのベルトのうち、ラップドＶベルトは、例えば、ベルトの長手方向に沿って、前記アラミド心線を埋設するゴム層（又はこのゴム層からなるベルト本体）と、このゴム層（又はこのゴム層からなるベルト本体）を全周に亘って被覆する補強布とで構成される。
【００２７】
さらに、本発明には、前記第１の処理剤、すなわち、伝動ベルトに使用されるアラミド心線の未処理糸（又はアラミド心線）を処理するための処理剤であって、ゴム変性エポキシ樹脂および芳香族エポキシ樹脂を含む処理剤も含まれる。
【００２８】
なお、本明細書では、アラミド心線の未処理糸について、「原糸」とは、アラミド繊維のモノフィラメント糸、又はアラミド繊維を含むフィラメント群を無撚りでリボン状（又はテープ状）に引き揃えたアラミド系マルチフィラメント糸である単糸（交絡及び／又は結束したマルチフィラメント群を含む）を意味し、「撚糸」とは、前記原糸に撚りを加えた糸を意味する。
【発明の効果】
【００２９】
本発明の心線では、特定の処理剤を用いることにより、心線をアラミド繊維で構成しても、伝動ベルトにおいて、耐ホツレ性と耐屈曲疲労性とを効率よく両立できる。しかも、心線を埋設するゴムに対する密着性（又は接着性）にも優れている。そのため、本発明では、耐屈曲疲労性、ゴムに対する密着性、耐ホツレ性という両立させがたい特性をバランスよく両立させることができ、本発明によって得られるアラミド心線は、伝動ベルト用の心線として非常に有用性が高い。
【００３０】
また、本発明では、このような特定の処理剤により、心線を埋設するゴム層が未加硫状態であっても、心線のホツレを効率よく抑制又は防止できる。そのため、ラップドＶベルトのように、心線を埋設するゴム層を未加硫状態でカットする工程を経て製造される伝動ベルトにおいて、ベルトの性能を損なうことなく、優れた成形作業性を実現できる。
【図面の簡単な説明】
【００３１】
【図１】図１は、実施例及び比較例で得られた試験片の屈曲疲労性を評価するための試験機を示す概略図である。
【発明を実施するための形態】
【００３２】
＜心線の製造方法＞
本発明の心線は、アラミド心線の未処理糸（心線本体）を特定の第１の処理剤で処理（被覆処理、浸漬処理、含浸処理）する工程（第１の処理工程）を少なくとも経て、製造される。
【００３３】
［第１の処理工程］
（アラミド心線の未処理糸）
第１の処理剤で処理するためのアラミド心線の未処理糸は、撚りが加えられていない原糸の状態であってもよく、原糸に撚りを加えた撚糸の状態であってもよい。撚糸は、フィラメントが撚り合わされているため、処理剤が内部のフィラメント間に侵入し難い性質を有している。そのため、撚糸では、通常、処理剤が強固に内部のフィラメントに付着できずにゴムとの密着性が低下し易い。一方、原糸を処理剤で処理してから撚りを加えて撚糸を作製し、さらに処理剤で処理する方法があるが、ホツレや接着性は改善されるものの、アラミド繊維の柔軟性が損なわれて屈曲疲労性が低下し易い。また、撚糸前と後に処理工程を設けるため工程が複雑になる上に、原糸に処理液が付着すると粘着性が増して撚糸作業時の取り扱い性も低下する。これに対して、本発明では、処理剤の浸透性が優れているためか、撚糸であってもゴムとの密着性を向上できる。そのため、本発明では、アラミド心線の未処理糸が原糸、撚糸のいずれであっても優れた効果を発現するが、撚糸である場合に、特に効果的である。
【００３４】
（原糸）
アラミド心線の原糸としては、例えば、アラミド繊維（芳香族ポリアミド繊維）のモノフィラメント糸、又はアラミド繊維を含むフィラメント群を無撚りでリボン状（又はテープ状）に引き揃えたアラミド系マルチフィラメント糸などが例示できる。
【００３５】
アラミド繊維としては、例えば、パラ系アラミド繊維、メタ系アラミド繊維などが例示できる。パラ系アラミド繊維としては、例えば、ポリパラフェニレンテレフタルアミド繊維（例えば、帝人（株）の「トワロン（登録商標）」、東レ・デュポン（株）の「ケブラー（登録商標）」など）、ポリパラフェニレンテレフタルアミドと３，４’−オキシジフェニレンテレフタルアミドとの共重合体繊維（例えば、帝人（株）の「テクノーラ（登録商標）」など）などが例示できる。メタ系アラミド繊維としては、例えば、ポリメタフェニレンイソフタルアミド繊維（例えば、帝人（株）の「コーネックス（登録商標）」など）などが例示できる。これらのアラミド繊維は、単独で又は二種以上組み合わせて使用できる。これらのアラミド繊維のうち、高モジュラス性を有するなどの点から、パラ系アラミド繊維が好ましい。
【００３６】
心線は、強度などの点から、通常、複数の原糸を撚り合わせた撚糸で形成されているため、原糸もアラミド系マルチフィラメント糸として調製される。原糸において、アラミド系マルチフィラメント糸は、アラミド繊維のモノフィラメント糸を含んでいればよく、必要であれば、他の繊維（ポリエステル繊維など）のモノフィラメント糸を含んでいてもよい。本発明では、特定の第１の処理剤で未処理糸を処理するため、未処理糸がアラミド繊維のマルチフィラメント糸（アラミド繊維のモノフィラメント糸のみからなるマルチフィラメント糸）であっても伝動ベルト側面でのホツレを防止でき、かつ伝動ベルトの耐屈曲疲労性を向上できる。
【００３７】
アラミド系マルチフィラメント糸は、複数のモノフィラメント糸を含んでいればよく、伝動ベルトの耐久性の点から、例えば、１００〜５０００本、好ましくは５００〜４０００本、さらに好ましくは１０００〜３０００本程度のモノフィラメント糸を含んでいるのが好ましい。
【００３８】
モノフィラメント糸の平均繊度は、例えば、１〜１０ｄｔｅｘ、好ましくは１．２〜８ｄｔｅｘ、さらに好ましくは１．５〜５ｄｔｅｘ程度であってもよい。
【００３９】
アラミド系マルチフィラメント糸は、モノフィラメント糸同士を集束させることなく（例えば、無撚りでリボン状に引き揃えて）使用してもよく、複数のモノフィラメント糸を集束手段（例えば、交絡、結束など）により集束して使用してもよい。本発明では、アラミド系マルチフィラメント糸が集束されていても、アラミド心線の耐ホツレ性と耐屈曲疲労性とを両立できる。このように、本発明では、アラミド心線の原糸を予め集束できるため、複数の種類の処理剤で処理する場合でも、連続して処理することができ、生産性にも優れている。
【００４０】
（撚糸）
このような原糸に撚りを加えた撚糸（又はコード）は、複数のモノフィラメント糸を単糸として、少なくとも１本の単糸を右撚り（Ｓ撚り）又は左撚り（Ｚ撚り）した方撚糸であってもよい。単糸は、強度の点から、例えば、１０〜２０００本、好ましくは１００〜１８００本、さらに好ましくは５００〜１５００本程度のモノフィラメント糸を含んでいてもよい。単糸の平均繊度は、例えば、５００〜３０００ｄｔｅｘ、好ましくは１０００〜２５００ｄｔｅｘ、さらに好ましくは１５００〜２０００ｄｔｅｘ程度であってもよい。
【００４１】
方撚糸は、通常、１〜６本、好ましくは１〜４本、さらに好ましくは１〜３本（例えば、１〜２本）程度の単糸を含んでいる場合が多い。なお、方撚糸が複数の単糸を含む場合、複数の単糸を束ねて（引き揃えて）加撚されている場合が多い。
【００４２】
方撚糸は、例えば、甘撚糸又は中撚糸（特に、甘撚糸）であってもよい。方撚糸の撚り数は、例えば、２０〜２００回／ｍ（例えば、２０〜１８０回／ｍ）、好ましくは２０〜１５０回／ｍ（例えば、２５〜１２０回／ｍ）、さらに好ましくは３０〜１２０回／ｍ（例えば、３０〜１１０回／ｍ）程度であってもよい。方撚糸において、下記式（１）で表される撚り係数（Ｔ．Ｆ．）は、例えば、０．０１〜３、好ましくは０．１〜２程度であってもよい。
【００４３】
撚り係数(Ｔ．Ｆ．)＝［撚り数(回／ｍ)×√トータル繊度(ｔｅｘ)］／９６０  (１)
【００４４】
撚糸は、さらに強度を向上させる点から、複数の方撚糸を下撚り糸として上撚りした糸（例えば、諸撚糸、駒撚糸、ラング撚糸など）であってもよく、方撚糸と単糸とを下撚り糸として上撚りした撚糸（例えば、壁撚糸など）であってもよい。これらの撚糸を構成する下撚り糸の数は、例えば、２〜５本、好ましくは２〜４本、さらに好ましくは２〜３本程度であってもよい。また、方撚り方向（下撚り方向）と上撚り方向とは、同一方向（ラング撚り）及び逆方向のいずれであってもよい。
【００４５】
上撚りの撚り数は、特に制限されず、例えば、３０〜２００回／ｍ、好ましくは４０〜１８０回／ｍ、さらに好ましくは５０〜１５０回／ｍ（特に８０〜１２０回／ｍ）程度であってもよい。上撚りにおいて、式（１）で表される撚り係数（Ｔ．Ｆ．）は、例えば、０．５〜６．５、好ましくは０．８〜５、さらに好ましくは１〜４程度であってもよい。
【００４６】
上撚りされたアラミド心線未処理糸の平均径は、例えば、０．２〜３．５ｍｍ、好ましくは０．４〜３ｍｍ、さらに好ましくは０．５〜２．５ｍｍ程度であってもよい。
【００４７】
（第１の処理剤）
第１の処理剤（又は前処理剤）は、ゴム変性エポキシ樹脂とゴム未変性エポキシ樹脂（ゴムで変性されていないエポキシ樹脂又はゴム非含有エポキシ樹脂）とを含む。
【００４８】
ゴム変性エポキシ樹脂は、ゴムで変性したエポキシ樹脂又はゴムをエポキシ樹脂由来のエポキシ基（グリシジル基など）で変性したエポキシ樹脂である。
【００４９】
このようなゴム変性エポキシ樹脂において、ゴムとしては、例えば、ポリブタジエン、ニトリルゴム（ＮＢＲ）、カルボキシル基末端ＮＢＲなどが挙げられる。ゴムは単独で又は２種以上組み合わせてもよい。これらの中でも、アラミド心線を埋設するゴムに対する接着性などの観点から、ブタジエンとアクリロニトリルとの共重合体であるＮＢＲが好ましい。
【００５０】
ゴムは、単独で又は２種以上組み合わせてもよい。
【００５１】
また、ゴム変性エポキシ樹脂のベースとなるエポキシ樹脂としては、特に限定されず、脂肪族エポキシ樹脂［脂肪族ポリオール（例えば、エチレングリコール、プロピレングリコール、ネオペンチルグリコール、ポリエチレングリコール、ポリプロピレングリコールなどのジオール類、グリセリンなどのトリオール類など）とハロゲン含有エポキシ化合物（例えば、エピクロロヒドリンなど）との反応物］、脂環族エポキシ樹脂（ジシクロペンタジエン型エポキシ樹脂など）、芳香族エポキシ樹脂などのいずれであってもよい。
【００５２】
芳香族エポキシ樹脂としては、例えば、ビスフェノール型エポキシ樹脂［ビスフェノール類（又はそのアルキレンオキサイド付加物）とハロゲン含有エポキシ化合物（エピクロロヒドリンなど）との反応物など］、ナフタレン型エポキシ樹脂（例えば、ジグリシジルオキシナフタレンなど）、ベンゼンジオール（例えば、ヒドロキノン）とハロゲン含有エポキシ化合物（エピクロロヒドリンなど）との反応物、ノボラック型エポキシ樹脂［ノボラック樹脂（フェノールノボラック、クレゾールノボラックなど）とハロゲン含有エポキシ化合物（エピクロロヒドリンなど）との反応物など］などが挙げられる。
【００５３】
ビスフェノール型エポキシ樹脂において、ビスフェノール類としては、例えば、ビフェノール類（４，４’−ジヒドロキシビフェニルなど）、ビス（ヒドロキシフェニル）アルカン類［例えば、ビス（４−ヒドロキシフェニル）メタン（ビスフェノールＦ）、１，１−ビス（４−ヒドロキシフェニル）エタン、２，２−ビス（４−ヒドロキシフェニル）プロパン（ビスフェノールＡ）、２，２−ビス（４−ヒドロキシ−３−メチルフェニル）プロパン、２，２−ビス（４−ヒドロキシフェニル）ブタン、２，２−ビス（４−ヒドロキシフェニル）オクタン、２，２−ビス（３，５−ジメチル−４−ヒドロキシフェニル）プロパン、２，２−ビス（３−シクロヘキシル−４−ヒドロキシフェニル）プロパン、ビス（４−ヒドロキシフェニル）ジフェニルメタン、２，２−ビス（３，５−ジクロロ−４−ヒドロキシフェニル）プロパン、２，２−ビス（３，５−ジブロモ−４−ヒドロキシフェニル）プロパンなどのビス（ヒドロキシフェニル）Ｃ１−１０アルカン類］、ビス（ヒドロキシフェニル）シクロアルカン類（例えば、１，１−ビス（４−ヒドロキシフェニル）シクロヘキサン、１，１−ビス（４−ヒドロキシフェニル）−３，３，５−トリメチルシクロヘキサンなど）、ビス（ヒドロキシフェニル）エーテル類（例えば、４，４’−ジヒドロキシジフェニルエ−テルなど）、ビス（ヒドロキシフェニル）スルホン類（例えば、４，４’−ジヒドロキシジフェニルスルホンなど）、ビス（ヒドロキシフェニル）スルホキシド類（例えば、４，４’−ジヒドロキシジフェニルスルホキシドなど）、ビス（ヒドロキシフェニル）スルフィド類（例えば、４，４’−ジヒドロキシジフェニルスルフィドなど）などが挙げられる。
【００５４】
エポキシ樹脂は、単独で又は２種以上組み合わせてもよい。
【００５５】
これらの中でも、芳香族エポキシ樹脂（多価フェノール類とハロゲン含有エポキシ化合物との反応物など）が好ましく、特に、ビスフェノール型エポキシ樹脂（ビスフェノールＡ型エポキシ樹脂など）が好ましい。さらに、ビスフェノールＦ型エポキシ樹脂などのビス（ヒドロキシフェニル）メタン類をビスフェノール類とするビスフェノール型エポキシ樹脂は、処理液の粘度を低下させて処理剤の浸透性を向上できるためか、アラミド心線の未処理糸が撚糸であっても、内部のフィラメント間に処理剤が浸透でき、ホツレの改善効果やゴムとの密着性を向上できる。
【００５６】
ゴム変性エポキシ樹脂は、単独で又は２種以上組み合わせてもよい。
【００５７】
ゴム変性エポキシ樹脂は、通常、分子中に２個以上のエポキシ基を有していてもよい。このようなゴム変性エポキシ樹脂のエポキシ当量は、エポキシ樹脂の種類にもよるが、例えば、１００〜１０００ｇ／ｅｑ、好ましくは１２０〜８００ｇ／ｅｑ、さらに好ましくは１５０〜６００ｇ／ｅｑ、特に２００〜５００ｇ／ｅｑであってもよい。
【００５８】
なお、ゴム変性エポキシ樹脂の分子量［ポリマー型である場合には、平均分子量（質量又は重量平均分子量など）］は、特に限定されず、例えば、３００〜３０００程度の範囲から選択できる。なお、本発明では、重量平均分子量は、例えば、ゲルパーミエーションクロマトグラフィ（ＧＰＣ）において、ポリスチレン換算で測定してもよい。
【００５９】
なお、ゴム（ＮＢＲ）変性エポキシ樹脂の市販品としては、例えば、ＥＰＲ−４０３０（（株）ＡＤＥＫＡ製）、ＥＰＲ−４０３３（（株）ＡＤＥＫＡ製）、ＥＰＢ−１３（日本曹達（株）製）などが挙げられる。
【００６０】
ゴム変性エポキシ樹脂（ＮＢＲ変性エポキシ樹脂など）は、接着処理した心線の可撓性を向上させ、屈曲時の接着被膜の破壊を抑制して耐屈曲疲労性を改善する。また、カット後の心線のフィラメントの収束性を維持し、ホツレ対策に有効になる。しかし、接着被膜が柔らかになるため、ゴム変性エポキシ樹脂だけでは、被着体であるゴム組成物との接着力が低下しやすく、また、ホツレ対策も十分なものとは言えなかった。
【００６１】
そこで、本発明では、ゴム変性エポキシ樹脂とゴム未変性エポキシ樹脂とを組み合わせる。ゴム未変性エポキシ樹脂（ゴムで変性されてないエポキシ樹脂）としては、前記ゴム変性エポキシ樹脂の項で例示のゴムで変性されていないエポキシ樹脂などが使用できるが、代表的にはゴムで変性されていない芳香族エポキシ樹脂（ゴム未変性芳香族エポキシ樹脂）を使用することが好ましい。
【００６２】
本発明では、ゴム未変性芳香族エポキシ樹脂の中でも、ビスフェノール型エポキシ樹脂を好適に使用してもよい。そのため、ゴム未変性エポキシ樹脂は、ビスフェノール型エポキシ樹脂を含んでいてもよい。
【００６３】
また、ビスフェノール型エポキシ樹脂は、特に、ビス（ヒドロキシフェニル）メタン類をビスフェノール類とするビスフェノール型エポキシ樹脂（例えば、ビスフェノールＦ型エポキシ樹脂など）を含んでいてもよい。このようなエポキシ樹脂は、心線のフィラメント間に浸透しやすいためか、ホツレの改善効果が高いようである。特に、ビスフェノールＦ型エポキシ樹脂を用いると、アラミド心線の未処理糸が撚糸であっても、ホツレの改善効果やゴムとの密着性を向上できる。なお、耐ホツレ性と耐屈曲疲労性とを両立できる点から、ビス（ヒドロキシフェニル）メタン類をビスフェノール類とするビスフェノール型エポキシ樹脂を含むゴム未変性エポキシ樹脂と、ビス（ヒドロキシフェニル）メタン類をビスフェノール類とするビスフェノール型エポキシ樹脂以外の他のエポキシ樹脂を含むゴム変性エポキシ樹脂とを組み合わせてもよい。
【００６４】
さらに、ビス（ヒドロキシフェニル）メタン類をビスフェノール類とするビスフェノール型エポキシ樹脂と、他のエポキシ樹脂（ビスフェノールＦ型エポキシ樹脂などのビス（ヒドロキシフェニル）メタン類をビスフェノール類とするビスフェノール型エポキシ樹脂以外の他のエポキシ樹脂、特に、他のビスフェノール型エポキシ樹脂）とを組み合わせてもよい。このような組み合わせにより、耐ホツレ性と耐屈曲疲労性と（さらにはゴムに対する接着性と）をより一層バランス良く改善又は向上しやすい。
【００６５】
他のエポキシ樹脂としては、ビス（ヒドロキシフェニル）メタン類をビスフェノール類とするビスフェノール型エポキシ樹脂以外のエポキシ樹脂であれば限定されず、前記例示のビスフェノール型エポキシ樹脂などが好ましく、特に、ビスフェノールＡ型エポキシ樹脂が好ましい。
【００６６】
ビス（ヒドロキシフェニル）メタン類をビスフェノール類とするビスフェノール型エポキシ樹脂（ビスフェノールＦ型エポキシ樹脂など）と他のエポキシ樹脂（例えば、ビスフェノールＡ型エポキシ樹脂などの他のビスフェノール型エポキシ樹脂）とを組み合わせる場合、これらの割合は、例えば、前者／後者（質量比）＝９９／１〜５／９５（例えば、９５／５〜１０／９０）、好ましくは９５／５〜２０／８０（例えば、９３／７〜２５／７５）、さらに好ましくは９０／１０〜３０／７０（例えば、８８／１２〜４０／６０）程度であってもよく、９９／１〜４０／６０（例えば、９５／５〜５０／５０、好ましくは９０／１０〜５５／４５）程度であってもよい。このような割合で組み合わせると、耐屈曲疲労性、ゴムに対する接着性、耐ホツレ性をバランスよく改善しやすい。また、粘度調整がしやすく、所定の粘度を得やすいというメリットもある。
【００６７】
ゴム未変性エポキシ樹脂（ビスフェノール型エポキシ樹脂など）のエポキシ当量は、例えば、８０〜１０００ｇ／ｅｑ、好ましくは１００〜８００ｇ／ｅｑ、さらに好ましくは１２０〜６００ｇ／ｅｑ、特に１５０〜５００ｇ／ｅｑであってもよい。
【００６８】
なお、ゴム未変性エポキシ樹脂の分子量［ポリマー型である場合には、平均分子量（質量又は重量平均分子量など）］は、特に限定されず、例えば、１００〜１００００、好ましくは１２０〜７０００、さらに好ましくは１５０〜５０００程度であってもよい。特に、ビスフェノール型エポキシ樹脂の分子量（質量又は重量平均分子量などの平均分子量）は、１５０〜２０００（例えば、１８０〜１５００）、好ましくは２００〜１０００、さらに好ましくは２５０〜７００程度であってもよい。
【００６９】
ゴム未変性エポキシ樹脂の性状は、常温で、固体、液体のいずれであってもよく、特に、液体（液状、粘性液体）であってもよい。
【００７０】
また、ゴム未変性エポキシ樹脂（ビスフェノール型エポキシ樹脂など）の粘度は、ゴム未変性エポキシ樹脂の種類に応じて選択でき、例えば、２５℃において、例えば、３００ｍＰａ・ｓ以上（例えば、５００〜２０００００ｍＰａ・ｓ以上）であってもよい。特に、ビスフェノールＦ型エポキシ樹脂の粘度は、２５℃において、５００〜３００００ｍＰａ・ｓ、好ましくは１０００〜１００００ｍＰａ・ｓ、さらに好ましくは１５００〜７０００ｍＰａ・ｓ、特に２０００〜５０００ｍＰａ・ｓ程度であってもよい。
【００７１】
第１の処理剤において、ゴム変性エポキシ樹脂とゴム未変性エポキシ樹脂（特に、ゴムで変性されていない芳香族エポキシ樹脂）との割合は、例えば、前者／後者（質量比）＝９０／１０〜０．５／９９.５（例えば、８０／２０〜１／９９）、好ましくは７０／３０〜２／９８（例えば、６０／４０〜３／９７）、さらに好ましくは５０／５０〜４／９６程度であってもよく、通常５０／５０〜１／９９（例えば、４５／５５〜２／９８、好ましくは４０／６０〜３／９７、さらに好ましくは３５／６５〜５／９５）程度であってもよい。このような割合で組み合わせると、耐屈曲疲労性およびゴムに対する接着性（さらには耐ホツレ性）をバランスよく改善しやすい。
【００７２】
第１の処理剤は、反応性希釈剤を含んでいてもよい。反応性希釈剤としては、エポキシ樹脂の特性を損なうことなく低粘度化できる成分であればよく、例えば、低粘度のポリグリシジルエーテル［例えば、ポリオールポリグリシジルエーテル（例えば、エチレングリコールジグリシジルエーテル、プロピレングリコールジグリシジルエーテル、ブタンジオールジグリシジルエーテル、ネオペンチルグリコールジグリシジルエーテル、１，６−ヘキサンジオールジグリシジルエーテル、トリメチロールプロパンポリグリシジルエーテル、グリセリンポリグリシジルエーテル、ソルビトールポリグリシジルエーテル、ポリプロピレングリコールジグリシジルエーテルなど）］、モノグリシジルエーテル（例えば、ブチルグリシジルエーテル、フェニルグリシジルエーテル、４−ｔｅｒｔ−ブチルフェニルグリシジルエーテル）、モノグリシジルエステル（例えば、第３級カルボン酸モノグリシジルエステル）などが挙げられる。反応性希釈剤は、単独で又は２種以上組み合わせてもよい。本発明では、第１の処理剤に反応性希釈剤を含有させることにより、処理剤の粘度を低下できるためか、アラミド心線の未処理糸が撚糸であっても、内部のフィラメント間への処理剤の浸透性を向上でき、ゴムとの密着性を向上できる。
【００７３】
反応性希釈剤の割合は、ゴム変性エポキシ樹脂およびゴム未変性エポキシ樹脂の総量１００質量部に対して、例えば、０．５〜２０質量部、好ましくは１〜１５質量部、さらに好ましくは２〜１０質量部（例えば、３〜８質量部）程度であってもよい。
【００７４】
第１の処理剤は、硬化剤（又は硬化促進剤）を含んでいてもよい。硬化剤としては、エポキシ樹脂用の硬化剤（又は硬化促進剤）であれば、特に限定されず、例えば、アミン類｛第１又は第２級アミン類［例えば、脂肪族アミン（例えば、エチレンジアミン、ヘキサメチレンジアミン、ジエチレントリアミン、トリエチレンテトラミンなど）、脂環式アミン（例えば、メンセンジアミン、イソホロンジアミン、ビス（４−アミノ−３−メチルシクロヘキシル）メタン、３，９−ビス（３−アミノプロピル）−２，４，８，１０−テトラオキサスピロ（５．５）ウンデカンなど）、芳香脂肪族ポリアミン（例えば、キシリレンジアミンなど）、芳香族アミン（例えば、メタフェニレンジアミン、ジアミノジフェニルメタンなど）など］、第３級アミン類（例えば、トリエチルアミン、ベンジルジメチルアミン、トリエタノールアミン、ジメチルアミノエタノール、２，４，６−トリス（ジメチルアミノメチル）フェノール、１，８−ジアザビシクロ（５．４．０）ウンデセン−１など）、イミダゾール類（例えば、２−メチルイミダゾール、２−フェニルイミダゾール、２−へプタデシルイミダゾール、２−エチル−４−メチルイミダゾールなどのアルキルイミダゾール；２−フェニルイミダゾール、２−フェニル−４−メチルイミダゾールなどのアリールイミダゾールなど）など｝、酸無水物（無水フタル酸、テトラヒドロメチル無水フタル酸、ヘキサヒドロ無水フタル酸、無水トリメリット酸、無水メチルナジック酸など）、ホスフィン類（トリフェニルホスフィンなど）などが挙げられる。硬化剤（又は硬化促進剤）は、単独で又は２種以上組み合わせてもよい。これらのうち、特に、第３級アミン類を好適に使用してもよい。
【００７５】
硬化剤（又は硬化促進剤）の割合は、ゴム変性エポキシ樹脂およびゴム未変性エポキシ樹脂の総量１００質量部に対して、例えば、１〜４０質量部、好ましくは２〜３５質量部、さらに好ましくは３〜３０質量部（例えば、５〜２０質量部）程度であってもよい。
【００７６】
なお、第１の処理剤は、必要に応じて、溶媒（溶剤）を含んでいてもよい。溶剤としては、特に限定されず、炭化水素類（例えば、トルエン、キシレンなどの芳香族炭化水素類）、エーテル類（例えば、ジエチルエーテルなどの鎖状エーテル；ジオキサン、テトラヒドロフランなどの環状エーテル）、ケトン類（例えば、アセトン、メチルエチルケトンなどの鎖状ケトン；シクロヘキサノンなどの環状ケトン）、エステル類（例えば、酢酸エチルなどの酢酸エステル）などが例示できる。これらの溶媒は、単独で又は混合溶媒としてもよい。
【００７７】
溶媒を含む第１の処理剤において、固形分濃度は、例えば、１〜７０質量％、好ましくは２〜６０質量％（例えば、３〜５０質量％）、さらに好ましくは４〜４０質量％、特に５〜３０質量％程度であってもよい。
【００７８】
アラミド心線の未処理糸に第１の処理剤を処理する方法としては、特に制限されず、例えば、噴霧、塗布、浸漬などが例示できる。これらの処理方法のうち、浸漬が汎用される。浸漬時間は、例えば、１〜２０秒、好ましくは２〜１５秒程度であってもよい。
【００７９】
アラミド心線の未処理糸を第１の処理剤で処理した後、必要に応じて乾燥してもよい。乾燥温度は、例えば、１００〜２５０℃、好ましくは１１０〜２２０℃、さらに好ましくは１２０〜２００℃程度であってもよい。乾燥時間は、例えば、１０秒〜３０分、好ましくは３０秒〜１０分、さらに好ましくは１〜５分程度であってもよい。さらに、乾燥は、アラミド心線の未処理糸に対して張力を作用させて行ってもよい。張力は、例えば、５〜１５Ｎ、好ましくは１０〜１５Ｎ程度であってもよい。張力の作用下で乾燥させると、アラミド心線の未処理糸に対して処理剤が馴染み易くなり、アラミド心線の未処理糸が撚糸である場合、撚りムラを低減でき、撚りムラによって生じる撚糸の径のばらつきを小さくすることができる。
【００８０】
第１の処理剤で処理したアラミド心線の未処理糸に付着した第１の処理剤の付着率［（第１の処理剤による処理後の質量−第１の処理剤による処理前の質量）／第１の処理剤による処理後の質量×１００］は、０．５〜５質量％、好ましくは０．７〜４質量％、さらに好ましくは１〜３質量％程度であってもよい。
【００８１】
第１の処理剤により形成される被膜の平均厚みは、０．００１〜５μｍ、好ましくは０．０１〜３μｍ、さらに好ましくは０．０５〜２μｍ程度であってもよい。
【００８２】
［第２の処理工程］
第１の処理剤で処理したアラミド心線の第１の処理糸は、そのままアラミド心線として用いてもよいが、通常、さらに、レゾルシンとホルマリンとラテックスとを含む第２の処理剤で処理してもよい。このような第２の処理剤で処理する工程（第２の処理工程）を経ることにより、アラミド心線と伝動ベルト本体との接着性をより一層向上できる。
【００８３】
第２の処理剤（未加硫のゴム組成物又はＲＦＬ液）は、レゾルシン（Ｒ）とホルムアルデヒド（Ｆ）とゴム又はラテックス（Ｌ）とを含んでいる。レゾルシン（Ｒ）とホルムアルデヒド（Ｆ）とは、これらの縮合物（ＲＦ縮合物）の形態で含まれていてもよい。
【００８４】
ＲＦ縮合物としては、特に制限されず、例えば、ノボラック型、レゾール型、これらの組み合わせなどが例示できる。ＲＦ縮合物は、メチロール基濃度が高く、エポキシ化合物との反応性に優れる点から、レゾール型であるのが好ましい。
【００８５】
ＲＦ縮合物は、例えば、水及び塩基触媒（水酸化ナトリウムなどのアルカリ金属塩；アルカリ土類金属塩；アンモニアなど）の存在下、レゾルシンとホルムアルデヒドとを反応することにより得られる反応生成物（例えば、初期縮合物又はプレポリマー）であってもよい。なお、本発明の効果を阻害しない限り、レゾルシンと共に、フェノール、クレゾールなどの芳香族モノオールを併用してもよく、カテコール、ハイドロキノンなどの芳香族ジ又はポリオールを併用してもよい。また、ホルムアルデヒドとしては、ホルムアルデヒドの縮合体（例えば、トリオキサン、パラホルムアルデヒドなど）を使用してもよく、ホルムアルデヒドの水溶液（ホルマリンなど）を使用してもよい。
【００８６】
レゾルシンとホルムアルデヒドとの割合（使用割合）は、例えば、前者／後者（モル比）＝１／０．５〜１／５、好ましくは１／０．６〜１／４、さらに好ましくは１／０．７〜１／３程度であってもよい。なお、レゾルシンに対してホルムアルデヒドを過剰に用いると、レゾール型を効率よく得ることができる。
【００８７】
ラテックスを構成するゴムとしては、アラミド心線に柔軟性を付与できる限り特に制限されず、例えば、ジエン系ゴム［例えば、天然ゴム、イソプレンゴム、ブタジエンゴム、クロロプレンゴム、スチレンブタジエンゴム、ビニルピリジン−スチレン−ブタジエン共重合体ゴム、アクリロニトリルブタジエンゴム（ニトリルゴム）、これらのジエン系ゴムの水添物など］、オレフィン系ゴム［例えば、エチレン−α−オレフィン系ゴム（エチレン−α−オレフィンエラストマー）、ポリオクテニレンゴム、エチレン−酢酸ビニル共重合体ゴム、クロロプレンゴム、クロロスルホン化ポリエチレンゴム、アルキル化クロロスルホン化ポリエチレンゴムなど］、アクリル系ゴム、シリコーン系ゴム、ウレタン系ゴム、エピクロルヒドリンゴム、フッ素ゴム、これらの組み合わせなどが例示できる。
【００８８】
なお、ゴムとして、心線を埋設するゴムと同じ又は同系統のゴムを好適に使用することもできる。
【００８９】
ＲＦ縮合物１００質量部に対して、ラテックスの割合は、固形分換算で、４０〜７００質量部程度の範囲から選択でき、例えば、４５〜６００質量部、好ましくは５０〜５００質量部、さらに好ましくは５５〜４００質量部程度であってもよい。
【００９０】
第２の処理剤は、通常、水を含んでいる場合が多い。また、第２の処理剤は、必要であれば、第３の処理剤の項で例示する添加剤（例えば、加硫剤、加硫促進剤、共加硫剤、接着性改善剤、充填剤、老化防止剤、滑剤など）を含んでいてもよい。
【００９１】
第２の処理剤の全固形分濃度（ＲＦ縮合物の固形分質量とラテックスの固形分質量との合計質量を処理剤の質量で除した濃度）は、例えば、０．１〜２０質量％、好ましくは０．５〜１５質量％（例えば、１〜１１質量％）、さらに好ましくは１．５〜１０質量％（例えば、２〜１０質量％）程度であってもよい。このような割合とすることにより、アラミド心線の第１の処理糸に対する固形分付着量を適度な範囲に調整し、アラミド心線の特性を効率よく改善しやすい。
【００９２】
なお、第２の処理剤による処理方法は、第１の処理剤による処理方法と同様である。
【００９３】
第１の処理剤及び第２の処理剤で処理したアラミド心線の第２の処理糸に付着した第２の処理剤の付着率［（第２の処理剤による処理後の質量−第２の処理剤による処理前の質量）／第２の処理剤による処理後の質量×１００］は、例えば、１〜２０質量％、好ましくは１．５〜１５質量％、さらに好ましくは２〜１０質量％程度であってもよい。
【００９４】
なお、第１の処理剤の付着量と、第２の処理剤の付着量との比率（質量比）は、固形分換算で、例えば、前者／後者＝０．５／１〜２０／１、好ましくは０．６／１〜１０／１、さらに好ましくは０．７／１〜５／１（例えば、０．８／１〜２／１）程度であってもよい。
【００９５】
第２の処理剤により形成される被膜の平均厚みは、１〜３０μｍ、好ましくは２〜２５μｍ、さらに好ましくは５〜２０μｍ程度であってもよい。
【００９６】
［第３の処理工程］
第２の処理剤で処理したアラミド心線の第２の処理糸は、さらに、ゴムを含む第３の処理剤（未加硫のゴム組成物又はゴム糊）で処理してもよい。このような第３の処理剤で処理する工程（第３の処理工程）を経ることにより、アラミド心線と伝動ベルト本体との接着性をより一層向上できる。
【００９７】
ゴムとしては、第２の処理剤に含有されるゴムの種類、伝動ベルトでアラミド心線を埋設するゴム層のゴムの種類などに応じて適宜選択でき、第２の処理剤の項で例示したゴム、例えば、オレフィン系ゴム（例えば、エチレン−α−オレフィンエラストマー（又はエチレン−α−オレフィン系ゴム、エチレンプロピレンジエンゴム（ＥＰＤＭ）など）、クロロスルホン化ポリエチレンゴム、アルキル化クロロスルホン化ポリエチレンゴムなど）、ジエン系ゴム（例えば、クロロプレンゴム、ニトリルゴム、水素化ニトリルゴムなど）などが例示できる。これらのゴムは、単独で又は二種以上組み合わせて使用できる。
【００９８】
なお、ゴムとして、心線を埋設するゴムと同じ又は同系統のゴムを好適に使用することもできる。
【００９９】
第３の処理剤は、ゴムに加えて、必要により、慣用の添加剤、例えば、加硫剤（又は架橋剤）、共加硫剤（又は共架橋剤）、加硫促進剤（又は架橋助剤）、加硫遅延剤、接着性改善剤、充填剤、老化防止剤、粘着付与剤、安定剤、カップリング剤、可塑剤、滑剤、着色剤、溶媒などを含んでいてもよい。添加剤は、単独で又は二種以上組み合わせて使用できる。添加剤のうち、加硫剤、共加硫剤、加硫促進剤、接着性改善剤、充填剤、老化防止剤、滑剤、溶媒などが汎用される。
【０１００】
加硫剤は、硫黄系加硫剤と非硫黄系加硫剤とに分類できる。硫黄系加硫剤としては、例えば、硫黄（例えば、粉末硫黄、沈降硫黄、コロイド硫黄、不溶性硫黄、高分散性硫黄など）、硫黄化合物（例えば、一塩化硫黄、二塩化硫黄などの塩化硫黄など）などが例示できる。
【０１０１】
非硫黄系加硫剤としては、例えば、有機過酸化物［例えば、ジアシルパーオキサイド、パーオキシエステル、ジアルキルパーオキサイド（例えば、ジクミルパーオキサイド、ｔ−ブチルクミルパーオキサイド、１，１−ジ−ブチルパーオキシ−３，３，５−トリメチルシクロヘキサン２，５−ジメチル−２，５−ジ（ｔ−ブチルパーオキシ）−ヘキサン、１，３−ビス（ｔ−ブチルパーオキシ−イソプロピル）ベンゼン、ジ−ｔ−ブチルパーオキサイドなど）など］、オキシム類［例えば、キノンジオキシムなど］、マレイミド類［例えば、ビスマレイミド、フェニルマレイミド、Ｎ−Ｎ’−ｍ−フェニレンビスマレイミドなど］、アリルエステル類［例えば、ＤＡＦ（ジアリルフマレート）、ＤＡＰ（ジアリルフタレート）、ＴＡＣ（トリアリルシアヌレート）、ＴＡＩＣ（トリアリルイソシアヌレート）、ＴＭＡＩＣ（トリメタリルイソシアヌレート）など］、（メタ）アクリレート類［例えば、メチル（メタ）アクリレートなどのアルキル（メタ）アクリレート；エチレングリコールジ（メタ）アクリレートなどのアルカンジ乃至テトラオールのジ乃至テトラ（メタ）アクリレートなど］などが例示できる。
【０１０２】
加硫剤は、単独で又は二種以上組み合わせて使用できる。加硫剤の割合は、ゴム１００質量部に対して、例えば、３０質量部以下、好ましくは０．０１〜２０質量部、さらに好ましくは０．１〜１５質量部（例えば、０．５〜１０質量部）程度であってもよい。
【０１０３】
共加硫剤としては、金属酸化物、例えば、酸化亜鉛、酸化マグネシウム、酸化カルシウム、酸化バリウム、酸化鉄、酸化銅、酸化チタン、酸化アルミニウムなどが例示できる。共加硫剤は、単独で又は二種以上組み合わせて使用できる。共加硫剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【０１０４】
加硫促進剤としては、例えば、チウラム系促進剤（例えば、テトラメチルチウラム・モノスルフィド（ＴＭＴＭ）、テトラメチルチウラム・ジスルフィド（ＴＭＴＤ）、テトラエチルチウラム・ジスルフィド（ＴＥＴＤ）、テトラブチルチウラム・ジスルフィド（ＴＢＴＤ）、ジペンタメチレンチウラムテトラスルフィド（ＤＰＴＴ）など）、チアゾ−ル系促進剤（例えば、２−メルカプトベンゾチアゾ−ル又はその塩など）、スルフェンアミド系促進剤（例えば、Ｎ−シクロヘキシル−２−ベンゾチアジルスルフェンアミドなど）、ウレア系促進剤（例えば、エチレンチオウレアなど）、これらの組み合わせなどが例示できる。
【０１０５】
加硫促進剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【０１０６】
接着性改善剤としては、例えば、第２の処理剤の項で例示したＲＦ縮合物、メラミン類とアルデヒド類との縮合物（例えば、メラミン−ホルムアルデヒド縮合物、ヘキサＣ１−４アルコキシメチロールメラミンなど）、エポキシ化合物（例えば、アルカントリ乃至ヘキサオールポリグリシジルエーテル、ポリＣ２−４アルキレングリコールジグリシジルエーテル、Ｃ６−８ポリアルカントリ乃至テトラオールポリグリシジルエーテルなど）、イソシアネート化合物（例えば、ポリメチレンポリフェニレンポリイソシアネートなど）、これらの組み合わせなどが例示できる。なお、接着性改善剤は、市販の接着剤、例えば、ロード社製の「ケムロック４０２」などを使用してもよい。
【０１０７】
接着性改善剤の割合は、ゴム１００質量部に対して、例えば、５０質量部以下、好ましくは０．１〜４０質量部、さらに好ましくは０．５〜３０質量部（例えば、１〜２０質量部）程度であってもよい。
【０１０８】
充填剤（補強剤も含む）としては、有機又は無機充填剤、例えば、粉粒状充填剤［例えば、カーボンブラック（例えば、ＳＡＦ、ＩＳＡＦ、ＨＡＦ、ＭＡＦ、ＦＥＦ、ＧＰＦ、ＳＲＦなどのファーネスブラックなど）、シリカ（乾式シリカ、湿式シリカ）、炭酸カルシウム、タルクなど］、繊維状充填剤［例えば、ポリアミド繊維、ガラス繊維、炭素繊維などの短繊維など］、これらの組合せなどが例示できる。充填剤のうち、無機充填剤（例えば、カーボンブラック、シリカなどの粉粒状充填剤）が汎用される。
【０１０９】
充填剤の割合は、ゴム１００質量部に対して、例えば、１〜８０質量部、好ましくは５〜７０質量部、さらに好ましくは１０〜６０質量部程度であってもよい。
【０１１０】
老化防止剤としては、例えば、アミン系老化防止剤［例えば、芳香族第２級アミン類（例えば、Ｎ−フェニル−１−ナフチルアミン、オクチル化ジフェニルアミン、４，４’−ビス（α，α−ジメチルベンジル）ジフェニルアミン、Ｎ，Ｎ’−ジフェニル−ｐ−フェニレンジアミン、Ｎ，Ｎ’−ジナフチル−ｐ−フェニレンジアミンなど）、ケトン−アミン反応生成物（例えば、２，２，４−トリメチル−１，２−ジヒドロキノリン重合物、アセトンとジフェニルアミンとの縮合物、アセトンとＮ−フェニル−２−ナフチルアミンとの縮合物など）など］、フェノール系老化防止剤［例えば、モノフェノール類（例えば、２，６−ジ−ｔ−ブチル−４−メチルフェノールなど）、ビスフェノール類（例えば、２，２’−メチレンビス（４−メチル−６−ｔ−ブチルフェノール）など］、これらの組み合わせなどが例示できる。
【０１１１】
老化防止剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【０１１２】
滑剤としては、例えば、高級飽和脂肪酸又はその塩（例えば、ステアリン酸、ステアリン酸金属塩など）、ワックス、パラフィン、これらの組み合わせなどが例示できる。滑剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【０１１３】
溶媒としては、炭化水素類（例えば、トルエン、キシレンなどの芳香族炭化水素類）、ハロゲン化炭化水素類（例えば、塩化メチレン、クロロホルムなどのハロアルカン類）、アルコール類（エタノール、プロパノール、イソプロパノールなどのアルカノール類）、エーテル類（例えば、ジオキサン、テトラヒドロフランなどの環状エーテル類）、エステル類（例えば、酢酸エチルなど）、ケトン類（例えば、アセトン、メチルエチルケトンなどの鎖状ケトン、シクロヘキサノンなどの環状ケトン）、セロソルブ類、カルビトール類などが例示できる。溶媒は、単独で又は混合溶媒として使用してもよい。
【０１１４】
溶媒の割合は、ゴム１質量部に対して、例えば、０．５〜５０質量部、好ましくは１〜２０質量部程度であってもよい。
【０１１５】
代表的な第３の処理剤としては、ゴムとＲＦ縮合物と添加剤（例えば、加硫剤、共加硫剤、加硫促進剤、接着性改善剤、充填剤、老化防止剤、滑剤）とを含む組成物を溶媒に溶解させたゴム糊などが挙げられる。なお、ゴム糊に対するゴム濃度は、特に限定されず、例えば、１〜２０質量％、好ましくは２〜１５質量％、さらに好ましくは３〜１０質量％程度であってもよい。
【０１１６】
第１の処理剤と第２の処理剤と第３の処理剤とで処理したアラミド心線の第３の処理糸に付着した第３の処理剤の付着率［（第３の処理剤による処理後の質量−第３の処理剤による処理前の質量）／第３の処理剤による処理後の質量×１００］は、例えば、１〜２０質量％、好ましくは５〜１５質量％程度であってもよい。
【０１１７】
第３の処理剤により形成される被膜の平均厚みは、特に制限されず、例えば、１〜２０μｍ、好ましくは５〜１５μｍ程度であってもよい。
【０１１８】
＜アラミド心線＞
本発明のアラミド心線は、伝動ベルト用途に適しており、通常、伝動ベルトのゴム層に埋設して利用される。なお、ゴム層は、伝動ベルトの用途等に応じて適宜選択でき、例えば、ラップドＶベルトでは、アラミド心線を、ジエン系ゴム（天然ゴム、スチレンブタジエンゴム、クロロプレンゴムなど）、オレフィン系ゴム（ＥＰＤＭなど）などのゴム（又はその組成物）で形成されたゴム層に埋設してもよい。
【０１１９】
伝動ベルト用アラミド心線は、前記の製造方法により得られるアラミド心線であってもよい。すなわち、伝動ベルト用アラミド心線は、第１の処理剤で（さらに必要に応じて、第２の処理剤、又は第２の処理剤および第３の処理剤で）処理（例えば、被覆又は含浸）したアラミド系マルチフィラメント糸（例えば、撚糸）であってもよい。さらに、伝動ベルト用アラミド心線は、第１の処理剤（さらに必要に応じて第２の処理剤、又は第２の処理剤および第３の処理剤）で処理（例えば、被覆又は含浸）した後、加硫されたアラミド系マルチフィラメント糸であってもよい。
【０１２０】
アラミド心線の平均径は、例えば、０．３〜３．６ｍｍ、好ましくは０．５〜３．１ｍｍ、さらに好ましくは０．６〜２．７ｍｍ程度であってもよい。
【０１２１】
＜伝動ベルト＞
伝動ベルトは、上記のアラミド心線を含んでいればよく、通常、ベルトの長手方向（又は周方向）にアラミド心線（特に複数のアラミド心線）を埋設したゴム層を備えた伝動ベルトである場合が多い。隣接する心線の間隔（スピニングピッチ）は、例えば、０．５〜４ｍｍ、好ましくは０．６〜２．５ｍｍ、さらに好ましくは０．７〜２．３ｍｍ程度であってもよい。
【０１２２】
伝動ベルトは、ベルトの長手方向に沿って、アラミド心線を埋設するゴム層を備えていればよく、代表的には、接着ゴム層と、この接着ゴム層の一方の面に圧縮ゴム層とを有し、接着ゴム層がアラミド心線を埋設する伝動ベルトであってもよい。なお、接着ゴム層の他方の面には伸張ゴム層を設けてもよい。また、伝動ベルトは、ゴム層からなるベルト本体の一部（例えば、伸張ゴム層及び／又は圧縮ゴム層の表面）又は全部を補強布で被覆（又は積層）していてもよい。
【０１２３】
このような伝動ベルトとしては、ラップドＶベルト、ローエッジＶベルトなどのＶベルト、Ｖリブドベルト、平ベルト、歯付ベルトなどが挙げられる。
【０１２４】
特に、本発明の伝動ベルトは、前記の通り、ゴムが未加硫状態でカットされる場合でも、ホツレを抑制又は防止できるため、ラップドＶベルトのように、ゴム層を未加硫状態でカットする工程を経て製造される伝動ベルトであってもよい。
【０１２５】
なお、ラップドＶべルトは、通常、アラミド心線を埋設した未加硫ゴム層（ベルトスリーブ）を所定の幅にカット（輪切り）する工程（カット工程）、カットしたベルトの下方両端部のエッジを切断する工程（スカイブ工程）、スカイブ工程後のベルトの全周囲に帆布を巻き付ける工程（カバーリング工程）、カバーリング工程を経たベルトを加熱・加圧する加硫工程を経て得られるベルトであり、ベルト内周側にコグ部を有するラップドコグドＶベルトも含まれる。
【０１２６】
なお、心線を埋設した未加硫ゴム層は、例えば、圧縮ゴム層と、接着ゴム層と、アラミド心線と、伸張ゴム層とを、この順に積層することで得ることができる。
【０１２７】
また、本発明の伝動ベルトは、ベルト両側面（摩擦伝動面）に圧縮ゴム層を露出させたローエッジＶベルトであってもよい。ローエッジＶベルトは、通常ベルト下面（内周面）からベルト上面に向かって順に、下補強布、圧縮ゴム層、ベルト長手方向に心線を埋入した接着ゴム層、上補強布を積層して構成されるものであり、ベルトを曲げやすくするためにベルト内周側にコグ部を有するローエッジコグドＶベルトや、内周側及び外周側にコグ部を有するローエッジダブルコグドＶベルトが含まれる。
【実施例】
【０１２８】
以下に、実施例に基づいて本発明をより詳細に説明するが、本発明はこれらの実施例によって限定されるものではない。
【０１２９】
［原料］
ゴム変性エポキシ樹脂：ＮＢＲ変性エポキシ樹脂、（株）ＡＤＥＫＡ製、「ＥＰＲ−４０３０」
芳香族エポキシ樹脂１（ゴム未変性）：ビスフェノールＡ型エポキシ樹脂、三菱化学（株）製、「ＪＥＲ８２８」
芳香族エポキシ樹脂２（ゴム未変性）：ビスフェノールＦ型エポキシ樹脂、（株）ＡＤＥＫＡ製、「ＥＰ−４９０１」
反応性希釈剤：１，６−ヘキサンジオールジグリシジルエーテル
硬化剤：２，４，６，−トリス（ジメチルアミノメチル）フェノール、大都産業（株）製、「ダイトクラールＨＤ−Ａｃｃ４３」
短繊維：アラミド短繊維、帝人（株）製、「トワロン」、カット糸、平均繊維長３ｍｍ、平均繊維長１２μｍ
シリカ：東ソー・シリカ（株）製「Ｎｉｐｓｉｌ  ＶＮ３」
カーボンブラック：東海カーボン（株）製「シースト３」
ナフテン系オイル：（株）ＤＩＣ製「ＲＳ７００」
老化防止剤：精工化学（株）製「ノンフレックスＯＤ３」
加硫促進剤：テトラメチルチウラム・ジスルフィド（ＴＭＴＤ）
レゾルシン・ホルマリン共重合物（レゾルシノール樹脂）：レゾルシノール２０％未満、ホルマリン０．１％未満のレゾルシン・ホルマリン共重合物。
【０１３０】
［アラミド繊維コードの作製］
１６７０ｄｔｅｘ（フィラメント数１０００本）のアラミド繊維（帝人（株）製「テクノーラ（登録商標）」）からなる無撚りでリボン状に引き揃えたアラミド繊維フィラメントの束（アラミド繊維単糸という）２本を、下撚り数を１０．５回／１０ｃｍ、撚り係数を１．９で下撚り（Ｓ撚り）し、この下撚り糸を３本束ね、上撚り数を１０．６回／１０ｃｍ、撚り係数を３．５で下撚りと反対方向に上撚り（Ｚ撚り）し、アラミド繊維コードを作製した。
【０１３１】
［処理液］
（第１処理液）
表１に示す成分をトルエンに混合し、室温で１０分攪拌し、各種第１処理液（前処理液）Ａ〜Ｉを作製した。
【０１３２】
【表１】
0005997206.tif 000002
【０１３３】
（第２処理液）
レゾルシン２．６質量部、３７％ホルマリン１．４質量部、ビニルピリジン−スチレン−ブタジエン共重合体ラテックス（日本ゼオン（株）製）１７．２質量部、水７８．８質量部を、室温で１０分攪拌し、第２の処理液（ＲＦＬ液）を得た。
【０１３４】
（第３処理液）
後述の表２に示すゴム組成物を、固形分濃度１０％でトルエンに溶解して第３処理液（ゴム糊）を作製した。
【０１３５】
［剥離試験］
後述の表２に示すゴム組成物の未加硫ゴムシート（厚み４ｍｍ）の上に、アラミド心線を、幅が２５ｍｍとなるように複数本平行に並べ（繊維間隔０．１ｍｍ）、プレス板で２．０ＭＰａの圧力をかけ、１６０℃で３０分間加硫して、剥離試験用の短冊試料（幅２５ｍｍ×長さ１５０ｍｍ×厚み４ｍｍ）を作製した。そして、ＪＩＳ  Ｋ６２５６（１９９９）に従って、引張速度５０ｍｍ／分で剥離試験を行い、心線と接着ゴムとの接着力（加硫接着力）を室温雰囲気下で測定した。
【０１３６】
［ホツレ試験］
アラミド心線のホツレ性を評価するため、次の方法で平ベルトを作製した。まず、表２に示すゴム組成物で形成された厚さ０．５ｍｍの未加硫の接着ゴム層用シートと、表３に示すゴム組成物で形成された厚さ４ｍｍの未加硫の圧縮ゴム層用シートを積層したゴムシートとを、前記圧縮ゴム層用シートが下側になるようにマントルに巻き付けた後、前記接着ゴム層用シートの上からアラミド心線をスピニングして巻き付け、さらにこの上に、表３に示すゴム組成物で形成された厚さ２ｍｍの未加硫の伸張ゴム層用シートをこの順に巻き付けた。
【０１３７】
得られたベルトスリーブを１６．５ｍｍ幅に周方向に切断して個々の平ベルト（ラップドＶベルトの仕掛かり品）をマントルから取り出してサンプルにした。
【０１３８】
【表２】
0005997206.tif 000003
【０１３９】
【表３】
0005997206.tif 000004
【０１４０】
上記のように作製した平ベルトについて、ベルト側面におけるアラミド心線のホツレの状態を以下の基準で評価した。なお、評価がＳ又はＡの場合を良好と判定した。
【０１４１】
Ｓ：ベルトカット時に端面にホツレはなく、端面を擦ってもホツレが生成しない
Ａ：ベルトカット時に端面にホツレはなく、端面を強く擦っても、数箇所ホツレが生成する程度である
Ｂ：ベルトカット時に端面にホツレはないが、端面を普通に擦ってもホツレが生成し、強く擦るとホツレが多数生成する
Ｃ：ベルトカット時に端面にホツレが生成する。
【０１４２】
［屈曲疲労試験］
屈曲疲労試験用の試験片を次のようにして作製した。まず、表２に示す組成の未加硫のゴムシート（厚み０．５ｍｍ）を円筒状の金型に巻き付け、この上にアラミド心線をスパイラル状に巻き付け、さらにこの上に表２に示す組成の未加硫ゴムシート（厚み０．５ｍｍ）を巻き付け、このゴムシートにジャケットを被せて加熱することよって加硫し、加硫ゴムスリーブを作製した。アラミド心線が２本埋設され、かつカットした側面にアラミド心線が露出しないように加硫ゴムスリーブを周方向にカッターでカットし、幅３ｍｍ、長さ５０ｃｍ、厚み１．５ｍｍの試験片２１を作製した。
【０１４３】
屈曲疲労試験は、図１に示すように、上記のように作製した試験片２１を、上下に配置した一対の円柱形の回転バー（直径３０ｍｍ）２２ａ，２２ｂに屈曲させて巻き掛け、試験片２１の一端をフレーム２３に固定すると共に、試験片２１の他端に２ｋｇの荷重２４を作用させ、一対の回転バー２２ａ，２２ｂを相対距離を一定に保ったまま、上下方向に３０万回往復（ストローク：１００ｍｍ、サイクル：１００回／分）させることによって、回転バー２２ａ，２２ｂへの試験片２１の巻き付け・巻き戻しを繰り返し、屈曲疲労させた。オートグラフ（（株）島津製作所製「ＡＧＳ−Ｊ１０ｋＮ」）を用いて、屈曲後の試験片を引張速度５０ｍｍ／分の条件で引張り、試験片の破断時の強力を測定した。一方、屈曲前の試験片の破断時の強力を予め測定しておき、下記式に基づいて強力保持率を算出した。
【０１４４】
強力保持率（％）＝（屈曲後の強力／屈曲前の強力）×１００
【０１４５】
［実施例１〜５、参考例１及び比較例１〜３］
アラミド繊維コード（撚糸）を、表１に示す各種第１処理液（Ａ〜Ｉのいずれか）に１０秒間通過させることにより浸漬処理し、１８０℃、４分間の条件で乾燥処理した。
【０１４６】
第１処理液で処理したアラミド繊維コードを、第２処理液に浸漬処理し、乾燥処理した。浸漬条件及び乾燥条件は、第１処理液の場合と同じである。
【０１４７】
第２処理液で処理したアラミド繊維コードを、第３処理液に３秒間通過させることにより浸漬処理し、１７０℃、１．５分間の条件で乾燥処理することによって、アラミド心線を得た。
【０１４８】
得られたアラミド心線のそれぞれについて、剥離試験、屈曲疲労試験、およびホツレ試験を行った。結果を表４に示す。
【０１４９】
【表４】
0005997206.tif 000005
【０１５０】
表４の結果から明らかなように、第１処理液において、ゴム変性エポキシ樹脂と芳香族エポキシ樹脂とを組み合わせることで、耐屈曲疲労性を低下させることなく、剥離力を向上できた。
【０１５１】
しかも、未加硫状態におけるホツレを有効に防止できた。このことより、ラップドＶベルトのように、未加硫状態で、カット工程、スカイブ工程やカバー工程を要するベルトの製造におけるホツレを防止できることがわかる。
【０１５２】
そして、これらの効果は、特に、第１処理液において、少なくともビスフェノールＦ型エポキシ樹脂を用いる（特に、ビスフェノールＡ型エポキシ樹脂およびビスフェノールＦ型エポキシ樹脂）を用いること、より一層顕著であった。
【０１５３】
［実施例６〜１０、参考例２及び比較例４〜６］
アラミド繊維コードの作製において、下撚りを加える前のアラミド繊維単糸（原糸）を、実施例１と同様に、各種第１処理液を用いて浸漬及び乾燥処理した。得られたアラミド繊維単糸（無撚りでリボン状に引き揃えたアラミド繊維フィラメントの束）。２本を、下撚り数を１０．５回／１０ｃｍで下撚り（Ｓ撚り）し、この下撚り糸を３本束ね、上撚り数を１０．６回／１０ｃｍで下撚りと反対方向に上撚り（Ｚ撚り）し、アラミド繊維コードを作製した。
【０１５４】
さらに、このアラミド繊維コードを、実施例１と同様に、第２処理液及び第３処理液で処理し、アラミド心線を得た。
【０１５５】
得られたアラミド心線のそれぞれについて、剥離試験、屈曲疲労試験、およびホツレ試験を行った。結果を表５に示す。
【０１５６】
【表５】
0005997206.tif 000006
【０１５７】
表５の結果から明らかなように、実施例６〜１０及び参考例２は、撚糸へ適用した場合（表４）と比較して、剥離力及びホツレ性は同等であるが、原糸に処理剤を付着させて撚糸にするとコードが剛直になり柔軟性が低下して、屈曲疲労試験における強力保持率が若干低下した。
【０１５８】
比較例４〜６では、原糸を第１処理剤で処理したため、フィラメント同士が収束して耐ホツレ性は良好であった。しかし、第１処理剤がゴム変性エポキシのみの比較例４は剥離力が低く、芳香族エポキシのみの比較例５及び６は、剥離力は良好であるが、処理剤被膜が硬くなるため、コードが剛直になり柔軟性が低下し、強力保持率が低下した。
【産業上の利用可能性】
【０１５９】
本発明のアラミド心線は、伝動ベルト（例えば、ラップドＶベルト、ローエッジＶベルトなどのＶベルト、Ｖリブドベルト、平ベルトなどの摩擦伝動ベルト、歯付ベルト、両面歯付ベルトなどの噛み合い伝動ベルトなど）の用途に適している。特に、本発明のアラミド心線は、未加硫状態でカットしても、ホツレを高いレベルで抑制又は防止できるため、ラップドＶベルト用の心線として好適である。このようなラップドＶベルトは、農業機械などに汎用されている。また、ローエッジＶベルト、ローエッジコグドＶベルト及びローエッジダブルコグドＶベルトは、農業機械や、ベルト走行中に変速比が無段階で変わる変速機に使用されるベルト（変速ベルト）、例えば、自動２輪車やＡＴＶ（四輪バギー）、スノーモービルなどに汎用されている。
【符号の説明】
【０１６０】
２１…試験片
２２ａ，２２ｂ…回転バー
２３…フレーム
２４…荷重
【図１】
0005997206.tif 000007